(57)【要約】  薄層クロマトグラフィープレートは、基板と、分離層とを備えている。分離層は、基板の上に配置され、試料に含まれた複数の成分を互いに分離するように構成されている。また、分離層は、第１層と、第２層とを含む。第１層は、多孔質構造を有し、第１方向に延びている。第２層は、多孔質構造を有し、第１方向に延びている。第１層及び第２層は、第１方向に直交する第２方向に配列されている。第１層のゼータ電位が第２層のゼータ電位と異なる。
2018123476.tif 000002
【特許請求の範囲】
【請求項１】
基板と、
前記基板の上に配置され、試料に含まれた複数の成分を互いに分離するための分離層と、を備え、
前記分離層は、多孔質構造を有し、第１方向に延びている第１層と、多孔質構造を有し、前記第１方向に延びている第２層とを含み、
前記第１層及び前記第２層は、前記第１方向に直交する第２方向に配列され、
前記第１層のゼータ電位が前記第２層のゼータ電位と異なる、薄層クロマトグラフィープレート。
【請求項２】
前記第１層は、第１の金属酸化物を含み、
前記第２層は、第２の金属酸化物を含み、
前記第１の金属酸化物の等電点が前記第２の金属酸化物の等電点と異なる、請求項１に記載の薄層クロマトグラフィープレート。
【請求項３】
前記第１層及び前記第２層のうち、前記第２層の前記多孔質構造のみが金属酸化物で修飾されている、請求項１に記載の薄層クロマトグラフィープレート。
【請求項４】
前記第１の金属酸化物は、前記第１層の前記多孔質構造の上に配置されている、請求項２に記載の薄層クロマトグラフィープレート。
【請求項５】
前記第１層は、前記第１層の前記多孔質構造の上に配置された第１の金属酸化膜を含み、
前記第１の金属酸化膜が前記第１の金属酸化物から形成されている、請求項２に記載の薄層クロマトグラフィープレート。
【請求項６】
前記第１層の前記多孔質構造は、第１の金属酸化膜で被覆された粒子の集合体を含み、
前記第１の金属酸化膜が前記第１の金属酸化物から形成されている、請求項２または４に記載の薄層クロマトグラフィープレート。
【請求項７】
前記第２の金属酸化物は、前記第２層の前記多孔質構造の上に配置されている、請求項２〜６のいずれか１項に記載の薄層クロマトグラフィープレート。
【請求項８】
前記第２層は、前記第２層の前記多孔質構造の上に配置された第２の金属酸化膜を含み、
前記第２の金属酸化膜が前記第２の金属酸化物から形成されている、請求項２〜６のいずれか１項に記載の薄層クロマトグラフィープレート。
【請求項９】
前記第２層の前記多孔質構造は、第２の金属酸化膜で被覆された粒子の集合体を含み、
前記第２の金属酸化膜が前記第２の金属酸化物から形成されている、請求項２〜７のいずれか１項に記載の薄層クロマトグラフィープレート。
【請求項１０】
前記第１層の前記多孔質構造は、それぞれ単一の組成の相を有する粒子の集合体を含む、請求項３、７および９のいずれか１項に記載の薄層クロマトグラフィープレート。
【請求項１１】
前記第１の金属酸化物は、酸化チタン、酸化アルミニウム、酸化スズ、酸化亜鉛、酸化タングステン、酸化マンガン、酸化ニッケル、酸化銅及び酸化マグネシウムからなる群より選ばれる少なくとも１つを含む、請求項２および請求項４〜１０のいずれか１項に記載の薄層クロマトグラフィープレート。
【請求項１２】
前記第２の金属酸化物は、酸化チタン、酸化アルミニウム、酸化スズ、酸化亜鉛、酸化タングステン、酸化マンガン、酸化ニッケル、酸化銅及び酸化マグネシウムからなる群より選ばれる少なくとも１つを含む、請求項２〜１１のいずれか１項に記載の薄層クロマトグラフィープレート。
【請求項１３】
前記第１層と前記第２層とが接している、請求項２〜１２のいずれか１項に記載の薄層クロマトグラフィープレート。
【請求項１４】
前記分離層の上に配置され、試料を前記分離層に置くための帯状の機能層をさらに備え、
前記機能層は、前記第２方向に延びている、請求項２〜１３のいずれか１項に記載の薄層クロマトグラフィープレート。
【請求項１５】
請求項１〜１４のいずれか１項に記載の薄層クロマトグラフィープレートの前記第１層及び前記第２層のそれぞれに試料を置くことと、
前記第１方向における前記第１層及び前記第２層のそれぞれの端部を展開溶媒に接触させることと、を含む、試料の分析方法。
【請求項１６】
前記展開溶媒が水を含む、請求項１５に記載の試料の分析方法。
【請求項１７】
前記試料がタンパク質を含む、請求項１５又は１６に記載の試料の分析方法。
【発明の詳細な説明】
【技術分野】
【０００１】
本開示は、薄層クロマトグラフィープレート及びそれを用いた試料の分析方法に関する。
【背景技術】
【０００２】
複数の成分の混合物から特定の成分を分離するための方法として、クロマトグラフィー法、電気泳動法などが知られている。クロマトグラフィー法の１種である薄層クロマトグラフィー法は、簡便に、かつ短時間で複数の成分を互いに分離することを可能にする。【０００３】
図７に示すように、特許文献１には、第一の分離剤層５３１及び第二の分離剤層５３２を備える薄層クロマトグラフィープレート５００が記載されている。第二の分離剤層５３２は、第一の分離剤層５３１に隣接している。第一の分離剤層５３１及び第二の分離剤層５３２は、それぞれ、互いに異なる光学応答性を有する分離剤によって形成されている。【０００４】
薄層クロマトグラフィープレート５００を使用することによって、次のように複数の成分を互いに分離することができる。試料５６０を第一の分離剤層５３１に置き、方向Ｘに試料５６０を展開させる。次に、第二の分離剤層５３２を乾燥させる。次に、薄層クロマトグラフィープレート５００の向きを変えて、方向Ｘに直交する方向Ｙに試料５６０を展開させる。第二の分離剤層５３２において、複数の成分が互いに分離される。
【先行技術文献】
【特許文献】
【０００５】
【特許文献１】国際公開第２０１１／１４９０４１号
【発明の概要】
【０００６】
本開示の第１の態様に係る薄層クロマトグラフィープレートは、基板と、分離層とを備えている。分離層は、基板の上に配置され、試料に含まれた複数の成分を互いに分離するように構成されている。また、分離層は、第１層と、第２層とを含む。第１層は、多孔質構造を有し、第１方向に延びている。第２層は、多孔質構造を有し、第１方向に延びている。第１層及び第２層は、第１方向に直交する第２方向に配列される。第１層のゼータ電位が第２層のゼータ電位と異なる。
【０００７】
本開示の第２の態様に係る試料の分析方法は、以下の手順を含む。第１の態様に係る薄層クロマトグラフィープレートの第１層及び第２層のそれぞれに試料を置く。第１方向における第１層及び第２層のそれぞれの端部を展開溶媒に接触させる。
【０００８】
本開示の薄層クロマトグラフィープレートおよびそれを用いた試料の分析方法によれば、より簡便に、かつ短時間で試料を分析することができる。
【図面の簡単な説明】
【０００９】
【図１Ａ】図１Ａは、第１実施形態にかかる薄層クロマトグラフィープレートの平面図である。
【図１Ｂ】図１Ｂは、図１Ａに示す薄層クロマトグラフィープレートのＩＢ−ＩＢ線における断面図である。
【図２Ａ】図２Ａは、第１実施形態にかかる薄層クロマトグラフィープレートの部分拡大断面図である。
【図２Ｂ】図２Ｂは、第１実施形態の変形例にかかる薄層クロマトグラフィープレートの部分拡大断面図である。
【図２Ｃ】図２Ｃは、第１実施形態の別の変形例にかかる薄層クロマトグラフィープレートの部分拡大断面図である。
【図３Ａ】図３Ａは、第１実施形態にかかる薄層クロマトグラフィープレートに試料が置かれた状態を示す模式図である。
【図３Ｂ】図３Ｂは、図３Ａの薄層クロマトグラフィープレートを展開溶媒に接触させた状態を示す模式図である。
【図４Ａ】図４Ａは、第２実施形態にかかる薄層クロマトグラフィープレートの平面図である。
【図４Ｂ】図４Ｂは、図４Ａに示す薄層クロマトグラフィープレートのＩＶＢ−ＩＶＢ線における断面図である。
【図５Ａ】図５Ａは、第３実施形態にかかる薄層クロマトグラフィープレートの平面図である。
【図５Ｂ】図５Ｂは、図５Ａに示す薄層クロマトグラフィープレートのＶＢ−ＶＢ線における断面図である。
【図６Ａ】図６Ａは、第４実施形態にかかる薄層クロマトグラフィープレートの平面図である。
【図６Ｂ】図６Ｂは、図６Ａに示す薄層クロマトグラフィープレートのＶＩＢ−ＶＩＢ線に沿った断面図である。
【図７】図７は、従来の薄層クロマトグラフィープレートの平面図である。
【発明を実施するための形態】
【００１０】
特許文献１に記載された方法によれば、第一の分離剤層５３１において試料を展開させたのち、薄層クロマトグラフィープレート５００の向きを変え、第二の分離剤層５３２において試料を展開させる必要がある。本開示は、より簡便に、かつ短時間で試料を分析するための技術を提供する。
【００１１】
（本開示の基礎となった知見）
人の肌に含まれているタンパク質を分析することにより、肌の状態を診断することができる。タンパク質の分析は、例えば、次のように行われる。被検者の肌から表皮等のサンプルを採取する。サンプルには、複数のタンパク質が含まれている。薄層クロマトグラフィー法によって、サンプルに含まれた複数のタンパク質を互いに分離する。互いに分離されたタンパク質のそれぞれを同定する。
【００１２】
例えば、サンプルが、肌荒れに起因するタンパク質を含むとき、被検者の肌が肌荒れを起こしていることがわかる。被検者の肌の状態を把握できれば、被検者に適した化粧品を提案することができる。被検者の肌の状態を診断すること、及び、得られた診断結果に基づいて化粧品を提案することは、化粧品の小売店舗内で行うことが便宜である。このとき、被検者の待ち時間の間に、タンパク質の分析を迅速に行う必要がある。
【００１３】
本開示の薄層クロマトグラフィープレートは、基板と、分離層とを備えている。分離層は、基板の上に配置され、試料に含まれた複数の成分を互いに分離するように構成されている。また、分離層は、第１層と、第２層とを含む。第１層は、多孔質構造を有し、第１方向に延びている。第２層は、多孔質構造を有し、第１方向に延びている。第１層及び第２層は、第１方向に直交する第２方向に配列される。第１層のゼータ電位が第２層のゼータ電位と異なる。
【００１４】
本開示によれば、第１層のゼータ電位が第２層のゼータ電位と異なるので、試料に含まれた複数の成分と第１層との相互作用は、複数の成分と第２層との相互作用と異なる。そのため、第１層及び第２層のそれぞれにおいて複数の成分を展開したとき、第１層及び第２層のそれぞれにおいて互いに異なる結果が得られる。例えば、第１層において互いに分離されなかった複数の成分は、第２層において互いに分離される。第２層において互いに分離されなかった複数の成分は、第１層において互いに分離される。そのため、複数の成分を第１段階で展開した結果に基づいて、複数の成分のそれぞれを同定でき、複数の成分を第２段階で展開する必要がない。これにより、より簡便に、かつ短時間で試料を分析することができる。
【００１５】
ここで、例えば、第１層は、第１の金属酸化物を含み、第２層は、第２の金属酸化物を含み、第１の金属酸化物の等電点が第２の金属酸化物の等電点と異なる構成とすることにより、第１層のゼータ電位と第２層のゼータ電位とを異ならせることができる。また、第１層及び第２層のうち、第２層の多孔質構造のみが金属酸化物で修飾されている構成とすることにより、第１層のゼータ電位と第２層のゼータ電位とを異ならせることができる。
【００１６】
また、例えば、薄層クロマトグラフィープレートの第１の金属酸化物は、第１層の多孔質構造の上に配置されている。これにより、試料に含まれた複数の成分と第１層との相互作用が促進される。そのため、第１層において、複数の成分を互いに分離することが容易になることがある。
【００１７】
また、例えば、薄層クロマトグラフィープレートの第１層は、第１層の多孔質構造の上に配置された第１の金属酸化膜を含み、第１の金属酸化膜が第１の金属酸化物から形成されている。これにより、試料に含まれた複数の成分と第１層との相互作用が促進される。そのため、第１層において、複数の成分を互いに分離することが容易になることがある。
【００１８】
また、例えば、薄層クロマトグラフィープレートの第１層の多孔質構造は、第１の金属酸化膜で被覆された粒子の集合体を含み、第１の金属酸化膜が第１の金属酸化物から形成されている。これにより、試料に含まれた複数の成分と第１層との相互作用が促進される。そのため、第１層において、複数の成分を互いに分離することが容易になることがある。
【００１９】
また、例えば、薄層クロマトグラフィープレートの第２の金属酸化物は、第２層の前記多孔質構造の上に配置されている。これにより、試料に含まれた複数の成分と第２層との相互作用が促進される。そのため、第２層において、複数の成分を互いに分離することが容易になることがある。
【００２０】
また、例えば、薄層クロマトグラフィープレートの第２層は、第２層の多孔質構造の上に配置された第２の金属酸化膜を含み、第２の金属酸化膜が第２の金属酸化物から形成されている。これにより、試料に含まれた複数の成分と第２層との相互作用が促進される。そのため、第２層において、複数の成分を互いに分離することが容易になることがある。
【００２１】
また、例えば、薄層クロマトグラフィープレートの第２層の多孔質構造は、第２の金属酸化膜で被覆された粒子の集合体を含み、第２の金属酸化膜が第２の金属酸化物から形成されている。これにより、試料に含まれた複数の成分と第２層との相互作用が促進される。そのため、第２層において、複数の成分を互いに分離することが容易になることがある。
【００２２】
また、例えば、薄層クロマトグラフィープレートの第１層の多孔質構造は、それぞれ単一の組成の相を有する粒子の集合体を含む。
【００２３】
また、例えば、薄層クロマトグラフィープレートの第１の金属酸化物は、酸化チタン、酸化アルミニウム、酸化スズ、酸化亜鉛、酸化タングステン、酸化マンガン、酸化ニッケル、酸化銅及び酸化マグネシウムからなる群より選ばれる少なくとも１つを含む。これにより、第１層において、複数の成分を互いに分離することが容易になることがある。
【００２４】
また、例えば、薄層クロマトグラフィープレートの第２の金属酸化物は、酸化チタン、酸化アルミニウム、酸化スズ、酸化亜鉛、酸化タングステン、酸化マンガン、酸化ニッケル、酸化銅及び酸化マグネシウムからなる群より選ばれる少なくとも１つを含む。これにより、第２層において、複数の成分を互いに分離することが容易になることがある。
【００２５】
また、例えば、薄層クロマトグラフィープレートの第１層と第２層とが接している。これにより、分離層を容易に作製できる。
【００２６】
また、例えば、薄層クロマトグラフィープレートは、分離層の上に配置され、試料を分離層に置くための帯状の機能層をさらに備え、機能層は、第２方向に延びている。これにより、機能層に試料を置くことによって、試料が機能層に浸み込む。試料は、機能層全体に広がる。機能層に浸み込んだ試料が分離層に接触する。そのため、試料を複数回に分けて、分離層に置く必要がない。これにより、効率的に、試料を分離層に置くことができる。
【００２７】
本開示の試料の分析方法は、本開示の薄層クロマトグラフィープレートの第１層及び第２層のそれぞれに試料を置くことと、第１方向における第１層及び第２層のそれぞれの端部を展開溶媒に接触させることと、を含む。
【００２８】
これにより、第１層及び第２層のそれぞれにおいて互いに異なる結果が得られる。例えば、第１層において互いに分離されなかった複数の成分は、第２層において互いに分離される。第２層において互いに分離されなかった複数の成分は、第１層において互いに分離される。そのため、複数の成分を第１段階で展開した結果に基づいて、複数の成分のそれぞれを同定できため、複数の成分を第２段階で展開する必要がない。これにより、より簡便に、かつ短時間で試料を分析することができる。
【００２９】
また、例えば、試料の分析方法の展開溶媒が水を含む。これにより、第１層及び第２層が展開溶媒に接触したとき、第１の金属酸化物及び第２の金属酸化物のそれぞれが帯電する。第１の金属酸化物及び第２の金属酸化物のそれぞれに生じる電荷の種類又は電荷量は互いに異なる。そのため、試料に含まれた複数の成分と第１層との相互作用は、複数の成分と第２層との相互作用と大きく異なる。これにより、複数の成分を第１段階で展開した結果に基づいて、複数の成分のそれぞれを同定することが容易になる。
【００３０】
また、例えば、試料の分析方法の試料がタンパク質を含む。これにより、第１層又は第２層とタンパク質との相互作用が促進されることがある。これにより、第１層又は第２層において、複数の成分を互いに分離することが容易になることがある。
【００３１】
以下、本開示の実施形態について、図面を参照しながら説明する。本開示は、以下の実施形態に限定されない。
【００３２】
（第１実施形態）
図１Ａ及び図１Ｂに示すように、本実施形態にかかる薄層クロマトグラフィープレート１００（以下、「ＴＬＣプレート１００」と称する）は、基板１０と分離層２０とを備えている。基板１０は、例えば、板状である。基板１０は、例えば、平面視で矩形の形状を有する。分離層２０は、基板１０の上に配置されている。分離層２０は、基板１０の表面を覆っている。基板１０は、互いに向かい合う１対の端面を２組有する。本実施形態において、展開方向Ｘ（第１方向）は、基板１０の１対の端面の一方から他方に向かう方向であり、試料に含まれた複数の成分を展開させる方向である。配列方向Ｙ（第２方向）は、基板１０の他の１対の端面の一方から他方に向かう方向であり、展開方向Ｘに直交する方向である。
【００３３】
分離層２０は、試料に含まれた複数の成分を互いに分離するための層である。分離層２０は、第１層３１及び第２層３２を有する。第１層３１は、帯状の層である。第１層３１は、平面視で矩形かつ帯の形状を有する。第１層３１は、展開方向Ｘに延びている。第１層３１は、展開方向Ｘにおける基板１０の１対の端面の一方から他方まで延びている。ただし、第１層３１は、基板１０の他方の端面まで延びていなくてもよい。
【００３４】
第２層３２は、帯状の層である。第２層３２は、平面視で矩形かつ帯の形状を有する。第２層３２は、展開方向Ｘに延びている。第２層３２は、展開方向Ｘにおける基板１０の１対の端面の一方から他方まで延びている。ただし、第２層３２は、基板１０の他方の端面まで延びていなくてもよい。
【００３５】
第１層３１及び第２層３２の両方が基板１０の上に配置されている。言い換えれば、第１層３１及び第２層３２の両方が基板１０に接している。第１層３１及び第２層３２は、配列方向Ｙに配列されている。本実施形態では、第２層３２は、第１層３１に接している。第１層３１の側面と第２層３２の側面とが接している。分離層２０を平面視したとき、第１層３１の一辺が第２層３２の一辺に接している。第１層３１の一辺の長さは、第２層３２の一辺の長さに等しい。第１層３１と第２層３２とが接することにより境界面４０を構成している。境界面４０は、展開方向Ｘに延びている。ただし、第２層３２は、第１層３１に接していなくてもよい。
【００３６】
基板１０の材料は、展開溶媒に溶出せず、ＴＬＣプレート１００の形状を維持できるものであれば特に限定されない。基板１０の材料は、例えば、ガラス、樹脂、金属又は紙である。基板１０は、典型的には、ガラス板又はアルミニウムフィルムである。
【００３７】
第１層３１は、多孔質構造を有している。第１層３１の多孔質構造は、毛細管現象によって展開方向Ｘにおける第１層３１の一端から他端へと展開溶媒を導くことができる。多孔質構造の材料は、特に限定されない。多孔質構造の材料は、例えば、繊維材料、無機材料及び高分子材料からなる群より選ばれる少なくとも１つを含む。
【００３８】
繊維材料は、例えば、植物繊維、動物繊維、再生繊維、合成繊維及びガラス繊維からなる群より選ばれる少なくとも１つを含む。植物繊維は、例えば、セルロースを含む。合成繊維は、例えば、酢酸セルロースを含む。
【００３９】
無機材料は、例えば、アルミナ、二酸化ケイ素及びジルコニアからなる群より選ばれる少なくとも１つを含む。高分子材料は、例えば、アガロース、デキストラン、マンナン、フッ素樹脂、ポリスチレン、ポリエチレン、ポリプロピレン、ポリウレタン及びポリ塩化ビニルからなる群より選ばれる少なくとも１つを含む。
【００４０】
多孔質構造は、例えば、ろ紙、無機粒子の集合体、高分子材料の多孔質体及び高分子材料の粒子の集合体からなる群より選ばれる少なくとも１つから構成されている。無機粒子は、例えば、アルミナ粒子、シリカゲル粒子、シリコンピラー、ゼオライト粒子、珪藻土及びジルコニア粒子からなる群より選ばれる少なくとも１つを含む。無機粒子は、疎水性の官能基又は親水性の官能基で修飾されていてもよい。疎水性の官能基は、例えば、末端に炭化水素基を有している官能基を含む。炭化水素基は、例えば、オクタデシル基、オクチル基、ｔ−ブチル基、トリメチルシリル基及びフェニル基からなる群より選ばれる少なくとも１つを含む。親水性の官能基は、例えば、シアノ基を有している官能基及びアミノ基を有している官能基からなる群より選ばれる少なくとも１つを含む。
【００４１】
第１層３１の多孔質構造の平均孔径は、０．０１μｍ以上、１００μｍ以下の範囲にあってもよい。第１層３１の多孔質構造が無機粒子又は高分子材料の粒子の集合体から構成されているとき、無機粒子又は高分子材料の粒子の平均粒径は、１μｍ以上、１００μｍ以下の範囲にあってもよい。「平均孔径」は、次の方法で測定することができる。すなわち、第１層３１の表面又は断面を電子顕微鏡（例えば走査電子顕微鏡）で観察する。観察された多孔質構造における複数の細孔（例えば任意の５０個の細孔）の孔径を測定する。得られた測定値を用いて算出された平均値により、平均孔径が定められる。電子顕微鏡で観察された細孔の面積と等しい面積を有する円の直径を孔径とみなすことができる。「平均粒径」は、次の方法で測定することができる。すなわち、第１層３１の表面又は断面を電子顕微鏡で観察し、第１層３１の多孔質構造を構成する任意の数の粒子（例えば５０個）の直径を測定する。得られた測定値を用いて算出された平均値により、平均粒径が定められる。電子顕微鏡で観察された粒子の面積と等しい面積を有する円の直径を粒径とみなすことができる。
【００４２】
第１層３１は、第１の金属酸化物を含む。第１の金属酸化物は、金属酸化物である限り特に限定されない。第１の金属酸化物は、例えば、酸化チタン、酸化アルミニウム、酸化スズ、酸化亜鉛、酸化タングステン、酸化マンガン、酸化ニッケル、酸化銅及び酸化マグネシウムからなる群より選ばれる少なくとも１つを含む。第１の金属酸化物は、半金属の酸化物であってもよい。半金属の酸化物は、例えば、酸化ホウ素及び二酸化ケイ素からなる群より選ばれる少なくとも１つを含む。第１の金属酸化物は、第１層３１の多孔質構造の材料と異なる。第１の金属酸化物の組成は、第１層３１の多孔質構造の組成と異なる。第１の金属酸化物は、第１層３１の多孔質構造に含まれていてもよい。
【００４３】
第１の金属酸化物は、第１層３１の多孔質構造の一部に接していてもよい。第１の金属酸化物は、第１層３１の多孔質構造の上に配置されていてもよい。第１の金属酸化物は、第１層３１の多孔質構造と基板１０との間に配置されていてもよい。第１層３１の多孔質構造が無機粒子又は高分子材料の粒子の集合体から構成されているとき、第１の金属酸化物は、第１層３１の多孔質構造を構成している複数の粒子の間に位置していてもよい。図２Ａに示すように、第１層３１の多孔質構造８０の上に第１の金属酸化膜８１が配置されていてもよい。第１の金属酸化膜８１は、第１の金属酸化物から形成される。図２Ｂに示すように、第１の金属酸化膜８１は、第１層３１の多孔質構造８０と基板１０との間に配置されていてもよい。第１の金属酸化物が第１層３１の多孔質構造８０に接しているとき、試料に含まれた複数の成分と第１層３１との相互作用が促進される。そのため、第１層３１において、複数の成分を互いに分離することが容易になることがある。図２Ａにおいて、第１の金属酸化膜８１は、多孔質構造８０の表面を部分的に被覆しているだけでもよい。図２Ｂにおいて、第１の金属酸化膜８１は、基板１０の表面を部分的に被覆しているだけでもよい。
【００４４】
図２Ｃに示すように、第１層３１の多孔質構造８０は、第１の金属酸化膜８１で被覆された粒子の集合体を含んでいてもよい。図２Ｃでは、第１層３１は、第１の金属酸化膜８１で被覆された粒子の集合体で構成されている。粒子は、例えば、無機粒子及び高分子材料の粒子からなる群より選ばれる少なくとも１つを含む。第１の金属酸化膜８１は、粒子の表面全体を被覆していてもよく、粒子の表面の一部を被覆していてもよい。多孔質構造８０が第１の金属酸化膜８１で被覆された粒子の集合体を含むとき、試料に含まれた複数の成分と第１層３１との相互作用が促進される。そのため、第１層３１において、複数の成分を互いに分離することが容易になることがある。
【００４５】
粒子が第１の金属酸化膜８１によって被覆されていることは、第１層３１の断面を電子顕微鏡（例えば走査電子顕微鏡）で観察することによって確認できる。粒子が第１の金属酸化膜８１によって被覆されていることは、第１層３１の断面について元素分析を行うことによっても確認できる。元素分析は、例えば、Ｘ線光電子分光法（ＸＰＳ）又はエネルギー分散型Ｘ線分析（ＥＤＸ）により行うことができる。
【００４６】
第１の金属酸化膜８１の厚さは、特に限定されない。第１の金属酸化膜８１の厚さは、第１の金属酸化膜８１の材料などに応じて定められる。第１の金属酸化膜８１が厚ければ厚いほど、第１層３１において試料を展開したときに、複数の成分が互いに分離しやすくなる傾向がある。第１の金属酸化膜８１が厚ければ厚いほど、第１層３１における展開溶媒の移動速度が低下する。第１の金属酸化膜８１の厚さは、例えば、１０ｎｍ以上、１０００ｎｍ以下である。
【００４７】
第１層３１は、添加剤をさらに含んでいてもよい。添加剤としては、蛍光指示薬、バインダなどが挙げられる。
【００４８】
蛍光指示薬としては、タングステン酸マグネシウム、マンガンを含有しているケイ酸亜鉛などが挙げられる。第１層３１が蛍光指示薬を含むとき、第１層３１に紫外線を照射することによって、複数の成分の位置を検出することができる。
【００４９】
バインダは、例えば、無機バインダ、有機繊維、増粘剤及び有機バインダからなる群より選ばれる少なくとも１つを含む。無機バインダの例には、石膏及びコロイダルシリカが含まれる。有機繊維の例には、ミクロフィブリル化セルロースが含まれる。増粘剤の例には、ヒドロキシエチルセルロース及びカルボキシメチルセルロースが含まれる。有機バインダの例には、ポリビニルアルコール及びポリアクリル酸が含まれる。第１層３１がバインダを含むとき、基板１０と第１層３１との接着性が向上する。第１層３１の多孔質構造が無機粒子又は高分子材料の粒子の集合体で構成されているとき、バインダにより、無機粒子又は高分子材料の粒子の集合体の耐久性が向上する。
【００５０】
上述した添加剤は、第１層３１の多孔質構造の材料に混合されていてもよい。添加剤は、多孔質構造を構成している無機粒子又は高分子材料の粒子の表面を被覆していてもよい。
【００５１】
第２層３２は、多孔質構造を有している。第２層３２の多孔質構造は、毛細管現象によって展開方向Ｘにおける第２層３２の一端から他端へと展開溶媒を導くことができる。第２層３２の多孔質構造の材料は、第１層３１の多孔質構造の材料として例示したものと同じであってもよい。第２層３２の多孔質構造の平均孔径は、０．０１μｍ以上、１００μｍ以下の範囲にあってもよい。第２層３２の多孔質構造が無機粒子又は高分子材料の粒子の集合体から構成されているとき、無機粒子又は高分子材料の粒子の平均粒径は、１μｍ以上、１００μｍ以下の範囲にあってもよい。
【００５２】
第２層３２は、第２の金属酸化物を含む。第２の金属酸化物は、金属酸化物である限り特に限定されない。第２の金属酸化物は、例えば、酸化チタン、酸化アルミニウム、酸化スズ、酸化亜鉛、酸化タングステン、酸化マンガン、酸化ニッケル、酸化銅及び酸化マグネシウムからなる群より選ばれる少なくとも１つを含む。第２の金属酸化物は、半金属の酸化物であってもよい。半金属の酸化物は、例えば、酸化ホウ素及び二酸化ケイ素からなる群より選ばれる少なくとも１つを含む。第２の金属酸化物は、第２層３２の多孔質構造の材料と異なる。第２の金属酸化物の組成は、第２層３２の多孔質構造の組成と異なる。第２の金属酸化物は、第２層３２の多孔質構造に含まれていてもよい。
【００５３】
第２の金属酸化物は、第１の金属酸化物と異なる。具体的には、第２の金属酸化物の等電点は、第１の金属酸化物の等電点と異なる。第１の金属酸化物の等電点と第２の金属酸化物の等電点との差は、例えば、１〜８である。「等電点」は、次の方法で測定することができる。すなわち、水を含んでいる溶媒と金属酸化物とを接触させる。金属酸化物の表面のゼータ電位を測定する。ゼータ電位は、例えば、市販のゼータ電位測定装置により測定できる。金属酸化物の表面のゼータ電位がゼロになるときの溶媒のｐＨの値を金属酸化物の等電点とみなすことができる。金属酸化物の等電点は、金属酸化物に応じて定まる。例えば、酸化スズの等電点は、典型的には、４．５〜７．３である。酸化亜鉛の等電点は、典型的には、９．２である。酸化タングステンの等電点は、典型的には、０．５である。酸化ニッケルの等電点は、典型的には、１０．３±０．４である。酸化マグネシウムの等電点は、典型的には、１２．４±０．３である。二酸化ケイ素の等電点は、典型的には、１．８〜２．２である。
【００５４】
第２の金属酸化物は、第２層３２の多孔質構造の一部に接していてもよい。第２の金属酸化物は、第２層３２の多孔質構造の上に配置されていてもよい。第２の金属酸化物は、第２層３２の多孔質構造と基板１０との間に配置されていてもよい。第２層３２の多孔質構造が無機粒子又は高分子材料の粒子の集合体から構成されているとき、第２の金属酸化物は、第２層３２の多孔質構造を構成している複数の粒子の間に位置していてもよい。第２層３２の多孔質構造の上に第２の金属酸化膜が配置されていてもよい。第２の金属酸化膜は、第２の金属酸化物から形成される。第２の金属酸化膜は、第２層３２の多孔質構造の表面を部分的に被覆しているだけでもよい。第２の金属酸化膜は、第２層３２の多孔質構造と基板１０との間に配置されていてもよい。第２の金属酸化膜は、基板１０の表面を部分的に被覆しているだけでもよい。第２の金属酸化物が第２層３２の多孔質構造に接しているとき、試料に含まれた複数の成分と第２層３２との相互作用が促進される。そのため、第２層３２において、複数の成分を互いに分離することが容易になることがある。
【００５５】
第２層３２の多孔質構造は、第２の金属酸化膜で被覆された粒子の集合体を含んでいてもよい。第２層３２は、第２の金属酸化膜で被覆された粒子の集合体で構成されていてもよい。粒子は、例えば、無機粒子及び高分子材料の粒子からなる群より選ばれる少なくとも１つを含む。第２の金属酸化膜は、粒子の表面全体を被覆していてもよく、粒子の表面の一部を被覆していてもよい。多孔質構造が第２の金属酸化膜で被覆された粒子の集合体を含むとき、試料に含まれた複数の成分と第２層３２との相互作用が促進される。そのため、第２層３２において、複数の成分を互いに分離することが容易になることがある。
【００５６】
第２の金属酸化膜の厚さは、特に限定されない。第２の金属酸化膜の厚さは、第２の金属酸化膜の材料などに応じて定められる。第２の金属酸化膜が厚ければ厚いほど、第２層３２において試料を展開したときに、複数の成分が互いに分離しやすくなる傾向がある。第２の金属酸化膜が厚ければ厚いほど、第２層３２における展開溶媒の移動速度が低下する。第２の金属酸化膜の厚さは、例えば、１０ｎｍ以上、１０００ｎｍ以下である。
【００５７】
第２層３２は、上述した添加剤をさらに含んでいてもよい。
【００５８】
展開方向Ｘについての第１層３１の長さＬ１は、特に限定されない。長さＬ１は、第１層３１の多孔質構造の材料、第１の金属酸化物、ＴＬＣプレート１００を収容するための容器の大きさなどに応じて定められる。長さＬ１は、例えば、２０ｍｍ以上、２００ｍｍ以下である。展開方向Ｘについての第２層３２の長さ及び基板１０の長さのそれぞれは、典型的には、長さＬ１に等しい。
【００５９】
配列方向Ｙについての第１層３１の長さＬ２は、特に限定されない。長さＬ２は、第１層３１に置かれる試料の量などに応じて定められる。長さＬ２は、例えば、１０ｍｍ以上、１００ｍｍ以下である。
【００６０】
配列方向Ｙについての第２層３２の長さＬ３は、特に限定されない。長さＬ３は、長さＬ２の取りうる値に等しい。展開方向Ｘについての基板１０の長さは、典型的には、長さＬ２及び長さＬ３を合計した値に等しい。
【００６１】
第１層３１の厚さＬ４は、特に限定されない。厚さＬ４は、第１層３１の多孔質構造、第１の金属酸化物などに応じて定められる。厚さＬ４は、例えば、０．０５ｍｍ以上、１ｍｍ以下である。第２層３２の厚さは、典型的には、第１層３１の厚さＬ４に等しい。
【００６２】
基板１０の厚さＬ５は、ＴＬＣプレート１００の形状を維持できる限り、特に限定されない。厚さＬ５は、例えば、０．１ｍｍ以上、５ｍｍ以下である。
【００６３】
次に、ＴＬＣプレート１００の製造方法を説明する。
【００６４】
まず、無機粒子又は高分子材料の粒子を含む第１分散液を調製する。第１分散液は、塗布用溶媒に無機粒子又は高分子材料の粒子を分散させることによって得られる。
【００６５】
塗布用溶媒は、例えば、水及び有機溶媒からなる群より選ばれる少なくとも１つを含む。有機溶媒は、例えば、アルコール、ケトン、エーテル、ニトリル、スルホキシド、スルホン、エステル、カルボン酸、アミド、炭化水素、芳香族炭化水素及びハロゲン含有化合物からなる群より選ばれる少なくとも１つを含む。アルコールの例には、メタノール、エタノール及びイソプロピルアルコールが含まれる。ケトンの例には、アセトン及びエチルメチルケトンが含まれる。エーテルの例には、テトラヒドロフラン及びジオキサンが含まれる。ニトリルの例には、アセトニトリルが含まれる。スルホキシドの例には、ジメチルスルホキシドが含まれる。スルホンの例には、スルホランが含まれる。エステルの例には、酢酸エチルが含まれる。カルボン酸の例には、ギ酸及び酢酸が含まれる。アミドの例には、ジメチルホルムアミドが含まれる。炭化水素の例には、ペンタン及びヘキサンが含まれる。芳香族炭化水素の例には、ベンゼン、トルエン及びキシレンが含まれる。ハロゲン含有化合物の例には、塩化メチレン、クロロホルム、ブロモホルム、クロロベンゼン及びブロモベンゼンが含まれる。
【００６６】
基板１０の表面の一部に第１分散液を塗布し、塗布膜を形成する。塗布膜を乾燥させることにより、第１層３１の前駆体層が基板１０の上に形成される。基板１０の表面の一部に、ろ紙又は高分子材料の多孔質体を圧着することにより、第１層３１の前駆体層を基板１０の上に形成してもよい。
【００６７】
次に、第１層３１の前駆体層に第１の金属酸化物を堆積させる。これにより、第１層３１が基板１０の上に形成される。このとき、第１の金属酸化物を前駆体層に堆積させることにより、第１の金属酸化膜が形成されてもよい。第１の金属酸化物を堆積する方法としては、既知のマスクを用いたスパッタリング法、イオンプレーティング法、電子ビーム蒸着法、真空蒸着法、化学蒸着法、化学的気相法などが挙げられる。本実施形態の製造方法では、第１層３１の前駆体層を形成したのちに、第１の金属酸化物を堆積させるため、第１層３１の作製が容易である。
【００６８】
第１の金属酸化物は、予め基板１０の上に堆積させてもよい。このとき、第１の金属酸化物を基板１０の上に堆積させることにより、第１の金属酸化膜が形成されてもよい。堆積した第１の金属酸化物の上に第１分散液を塗布し、得られた塗布膜を乾燥させることによって、第１層３１が基板１０の上に形成される。第１の金属酸化物の上に、ろ紙又は高分子材料の多孔質体を圧着することにより、第１層３１を基板１０の上に形成してもよい。
【００６９】
第１分散液は、第１の金属酸化物を含んでいてもよい。第１分散液は、第１の金属酸化膜で被覆された粒子を含んでいてもよい。第１の金属酸化膜で被覆された粒子は、例えば、次の方法によって作製できる。第１分散液に金属塩を溶解させる。金属塩は、例えば、チタン、アルミニウム、スズ、亜鉛、タングステン、マンガン、ニッケル、銅及びマグネシウムからなる群より選ばれる少なくとも１つの塩である。金属塩が第１分散液に溶解することによって、錯化合物が生じる。錯化合物は、無機粒子又は高分子材料の粒子の表面に付着する。錯化合物が付着している無機粒子又は高分子材料の粒子に対して、金属酸化物が析出するように処理を行う。処理は、例えば、第１分散液のｐＨの変更、又は、錯化合物の酸化である。錯化合物の酸化は、例えば、無機粒子又は高分子材料の粒子を加熱することにより行われる。これにより、第１の金属酸化膜で被覆された粒子が得られる。
【００７０】
次に、無機粒子又は高分子材料の粒子を含む第２分散液を調製する。第２分散液は、無機粒子又は高分子材料の粒子を塗布用溶媒に分散させることによって得られる。塗布用溶媒としては、上述したものを使用できる。
【００７１】
基板１０の表面の一部に第２分散液を塗布し、塗布膜を形成する。塗布膜を乾燥させることにより、第２層３２の前駆体層が基板１０の上に形成される。基板１０の表面の一部に、ろ紙又は高分子材料の多孔質体を圧着することにより、第２層３２の前駆体層を基板１０の上に形成してもよい。
【００７２】
次に、第２層３２の前駆体層に第２の金属酸化物を堆積させる。これにより、第２層３２が基板１０の上に形成される。このとき、第２の金属酸化物を前駆体層に堆積させることにより、第２の金属酸化膜が形成されてもよい。第２の金属酸化物の堆積は、上述した方法を利用できる。本実施形態の製造方法では、第２層３２の前駆体層を形成したのちに、第２の金属酸化物を堆積させるため、第２層３２の作製が容易である。
【００７３】
第２の金属酸化物は、予め基板１０の上に堆積させてもよい。このとき、第２の金属酸化物を基板１０の上に堆積させることにより、第２の金属酸化膜が形成されてもよい。第２の金属酸化物の上に第２分散液を塗布し、得られた塗布膜を乾燥させることによって、第２層３２が基板１０の上に形成される。第２の金属酸化物の上に、ろ紙又は高分子材料の多孔質体を圧着することにより、第２層３２を基板１０の上に形成してもよい。
【００７４】
第２分散液は、第２の金属酸化物を含んでいてもよい。第２分散液は、第２の金属酸化膜で被覆された粒子を含んでいてもよい。第２の金属酸化膜で被覆された粒子を作製する方法としては、例えば、第１の金属酸化膜で被覆された粒子を作製する方法として例示した方法を用いることができる。
【００７５】
第１層３１及び第２層３２のそれぞれは、次の方法により形成してもよい。第１分散液を基板１０の表面全体に塗布し、塗布膜を形成する。塗布膜を乾燥させることにより、第１層３１の前駆体層と第２層３２の前駆体層とが基板１０の上に形成される。第１層３１の前駆体層に第１の金属酸化物を堆積させる。第２層３２の前駆体層に第２の金属酸化物を堆積させる。これにより、第１層３１及び第２層３２のそれぞれが基板１０の上に形成される。第１層３１及び第２層３２のそれぞれの前駆体層を形成したのちに、第１の金属酸化物及び第２の金属酸化物のそれぞれを堆積させるため、分離層２０の作製が容易である。この方法により形成された分離層２０において、第１層３１の側面は、第２層３２の側面と接している。
【００７６】
第１層３１及び第２層３２のそれぞれを基板１０の上に形成する順番は、特に限定されない。第２層３２を基板１０の上に形成したのちに、第１層３１を基板１０の上に形成してもよい。
【００７７】
次に、ＴＬＣプレート１００を用いた試料の分析方法を説明する。
【００７８】
まず、図３Ａに示すように、ＴＬＣプレート１００の分離層２０の第１層３１及び第２層３２のそれぞれに試料６０を置く。第１層３１に試料６０を置くことにより、第１層３１に試料６０が浸み込み、円形状のスポット６１が形成される。第２層３２に試料６０を置くことにより、第２層３２に試料６０が浸み込み、円形状のスポット６２が形成される。試料６０は、例えば、複数のタンパク質を含んでいる水溶液である。試料６０における複数のタンパク質の含有率は、例えば、０．０１重量％以上、１重量％以下である。第１層３１及び第２層３２のそれぞれに置かれた試料６０の容積は、例えば、０．５μＬ以上、１０μＬ以下である。第１層３１及び第２層３２のそれぞれにおいて、試料６０を置くべき位置は、展開溶媒に試料６０が直接接触しない限り、特に限定されない。展開方向Ｘにおける第１層３１の端部を端部３１ａとし、展開方向Ｘにおける第２層３２の端部を端部３２ａとする。展開方向Ｘについての端部３１ａからスポット６１の重心までの距離は、展開方向Ｘについての端部３２ａからスポット６２の重心までの距離と等しくてもよい。
【００７９】
次に、図３Ｂに示すように、第１層３１の端部３１ａ、及び、第２層３２の端部３２ａが下方に位置するように、ＴＬＣプレート１００を容器７５内に設置する。容器７５は、展開溶媒７０を収容している。容器７５は、例えば、ガラス瓶である。容器７５は、分析装置（図示省略）の内部に配置されていてもよい。
【００８０】
展開溶媒７０は、第１層３１又は第２層３２に接触したとき、毛細管現象によって第１層３１又は第２層３２を移動できるものである限り、特に限定されない。展開溶媒７０は、水を含んでいてもよい。展開溶媒７０が水を含むとき、展開溶媒７０は、水を２０〜１００重量％含有していてもよい。展開溶媒７０が水を含み、かつ、試料６０がタンパク質を含むとき、展開溶媒７０に対するタンパク質の溶解性が向上する。展開溶媒７０は、有機溶媒を含んでいてもよい。有機溶媒としては、塗布用溶媒として例示したものを使用できる。有機溶媒は、例えば、メタノール、エタノール、イソプロピルアルコール、アセトニトリル及び酢酸からなる群より選ばれる少なくとも１つを含む。展開溶媒７０が有機溶媒を含むとき、展開溶媒７０は、有機溶媒を２０〜１００重量％含有していてもよい。展開溶媒７０がカルボン酸を含み、かつ、試料６０がタンパク質を含むとき、第１層３１の多孔質構造及び第２層３２の多孔質構造のそれぞれに対するタンパク質の吸着脱離の頻度が向上する。展開溶媒７０は、水溶液であってもよい。水溶液の溶質は、例えば、リン酸塩、クエン酸塩、酢酸塩及びホウ酸塩からなる群より選ばれる少なくとも１つを含む。
【００８１】
ＴＬＣプレート１００を容器７５内に設置したとき、第１層３１の端部３１ａ及び第２層３２の端部３２ａのそれぞれは、展開溶媒７０に接触する。展開溶媒７０の液面の高さは、展開溶媒７０と試料６０とが直接接触しない高さに設定されている。毛細管現象によって、展開溶媒７０は、第１層３１の端部３１ａ及び第２層３２の端部３２ａのそれぞれから展開方向Ｘに移動する。展開溶媒７０と試料６０とが接触することにより、試料６０に含まれた複数の成分が展開溶媒７０に溶解する。展開溶媒７０に溶解した複数の成分は、展開溶媒７０とともに、展開方向Ｘに移動する。スポット６１に位置していた複数の成分は、第１層３１の多孔質構造に対して吸着脱離を繰り返しつつ移動する。成分ごとに吸着脱離の頻度が異なるため、第１層３１において複数の成分が互いに分離される。スポット６２に位置していた複数の成分は、第２層３２の多孔質構造に対して吸着脱離を繰り返しつつ移動する。成分ごとに吸着脱離の頻度が異なるため、第２層３２において複数の成分が互いに分離される。
【００８２】
複数の成分の位置を検出する方法は、特に限定されず、公知の方法を用いることができる。例えば、第１層３１及び第２層３２が蛍光指示薬を含有するとき、分離層２０に紫外線を照射することによって、複数の成分の位置を検出してもよい。このとき、複数の成分のそれぞれは、紫外線を吸収する化合物でありうる。分析装置は、紫外線を照射する機構を備えていてもよい。発色試薬を分離層２０に付着させることにより、複数の成分の位置を検出してもよい。このとき、必要に応じてＴＬＣプレート１００を加熱してもよい。発色試薬としては、公知のものを用いることができる。発色試薬としては、アニスアルデヒド、リンモリブデン酸、ヨウ素、ニンヒドリン、カメレオン液、２，４−ジニトロフェニルヒドラジン、塩化マンガン、ブロモクレゾールグリーンなどが挙げられる。
【００８３】
試料６０を展開させたあとの複数の成分の位置は、条件が同じであれば、成分ごとに定まる。そのため、本実施形態の試料の分析方法では、互いに分離された複数の成分のそれぞれを同定することができる。例えば、試料６０を展開させる条件と同じ条件下で、構造が既知の成分をＴＬＣプレート１００に展開させる。展開させたあとの成分の位置と成分の構造とを対応させたデータを取得する。上記のデータは、分析装置のメモリに予め記憶されていてもよい。上記のデータに照らし合わせて、試料６０を展開させたあとの複数の成分のそれぞれの位置から複数の成分のそれぞれを同定できる。
【００８４】
ＴＬＣプレート１００において、第１層３１に含まれた第１の金属酸化物の等電点は、第２層３２に含まれた第２の金属酸化物の等電点と異なる。すなわち、試料６０に含まれた複数の成分と第１層３１との相互作用は、複数の成分と第２層３２との相互作用と異なる。そのため、第１層３１及び第２層３２のそれぞれにおいて、複数の成分を展開したとき、第１層３１及び第２層３２のそれぞれにおいて互いに異なる結果が得られる。例えば、第１層３１において互いに分離されなかった複数の成分は、第２層３２において互いに分離される。第２層３２において互いに分離されなかった複数の成分は、第１層３１において互いに分離される。複数の成分を第１段階で展開した結果に基づいて、複数の成分のそれぞれを同定できる。そのため、複数の成分を第２段階で展開する必要がない。これにより、より簡便に、かつ短時間で試料６０を分析することができる。
【００８５】
展開溶媒７０が水を含むとき、第１の金属酸化物及び第２の金属酸化物のそれぞれは、展開溶媒７０に濡れることによって帯電する。具体的には、展開溶媒７０のｐＨの値が金属酸化物の等電点より小さいとき、金属酸化物は正に帯電する。展開溶媒７０のｐＨの値が金属酸化物の等電点より大きいとき、金属酸化物は負に帯電する。第１の金属酸化物及び第２の金属酸化物のそれぞれの等電点が互いに異なるため、第１の金属酸化物及び第２の金属酸化物のそれぞれに生じる電荷の種類又は電荷量が互いに異なる。これにより、複数の成分と第１層３１との相互作用は、複数の成分と第２層３２との相互作用と大きく異なる。そのため、複数の成分を第１段階で展開した結果に基づいて、複数の成分のそれぞれを同定することが容易になる。
【００８６】
試料６０がタンパク質を含むとき、第１層３１又は第２層３２とタンパク質との相互作用が促進されることがある。具体的には、タンパク質に含まれた特定の官能基が、第１の金属酸化物又は第２の金属酸化物に配位することがある。例えば、タンパク質がリン酸基を含むとき、リン酸基は、酸化チタンに配位する。タンパク質が糖鎖を含むとき、糖鎖は、酸化ホウ素に配位する。そのため、第１の金属酸化物又は第２の金属酸化物として、タンパク質に含まれた特定の官能基が配位可能な金属酸化物を選択したとき、第１層３１又は第２層３２において、複数の成分を互いに分離することが容易になることがある。
【００８７】
試料６０に含まれた複数の成分によっては、第１層３１は、第１の金属酸化物を含んでいなくてもよいことがある。同様に、第２層３２は、第２の金属酸化物を含んでいなくてもよいことがある。このとき、ＴＬＣプレート１００は、第１層３１の組成が第２層３２の組成と異なること、及び、第１層３１の構造が第２層３２の構造と異なること、から選ばれる少なくとも１つの要件を満足している必要がある。上記の要件を満足しているとき、試料６０に含まれた複数の成分と第１層３１との相互作用は、複数の成分と第２層３２との相互作用と異なる。そのため、第１層３１及び第２層３２のそれぞれにおいて複数の成分を展開したとき、第１層３１及び第２層３２のそれぞれにおいて互いに異なる結果が得られる。「第１層３１の構造が第２層３２の構造と異なる」とは、例えば、第１層３１の多孔質構造の平均孔径、多孔質構造の空隙率、及び、多孔質構造の材料の平均粒径から選ばれる少なくとも１つが、第２層３２の多孔質構造のそれらと異なることを意味する。
【００８８】
上記で説明した第１実施形態のＴＬＣプレート１００の構造として、第１層３１及び第２層３２のうち、第２層３２の多孔質構造のみが金属酸化物で修飾されている構成としてもよい。これにより、第１層３１のゼータ電位と第２層３２のゼータ電位とを異ならせることができる。
【００８９】
すなわち、第１層３１は、金属酸化膜を有していない。第１層３１は、多孔質構造で構成されていてもよい。第１層３１の多孔質構造は、それぞれ単一の組成の相を有する粒子の集合体を含んでいてもよく、それぞれ単一の組成の相を有する粒子の集合体から構成されていてもよい。「単一の組成の相を有する粒子」とは、粒子内で組成の偏りがないことを意味する。すなわち、粒子が金属酸化膜で被覆されていないことを意味する。
【００９０】
一方、第２層３２の多孔質構造は、金属酸化膜で修飾されている。「多孔質構造が金属酸化膜で修飾されている」とは、多孔質構造が金属酸化膜で被覆されていること、又は、多孔質構造を構成するための粒子の表面が金属酸化膜で被覆されていることを意味する。すなわち、第２層３２は、金属酸化膜を有する。金属酸化膜は、金属酸化物でできている。金属酸化物は、例えば、酸化チタン、酸化アルミニウム、酸化スズ、酸化亜鉛、酸化タングステン、酸化マンガン、酸化ニッケル、酸化銅及び酸化マグネシウムからなる群より選ばれる少なくとも１つを含む。金属酸化物は、半金属の酸化物であってもよい。半金属の酸化物は、例えば、酸化ホウ素及び二酸化ケイ素からなる群より選ばれる少なくとも１つを含む。金属酸化膜の材料は、第２層３２の多孔質構造の材料と異なる。金属酸化膜の組成は、第２層３２の多孔質構造の組成と異なる。
【００９１】
このような構造のＴＬＣプレート１００において、第１層３１及び第２層３２のうち、第２層３２の多孔質構造のみが金属酸化膜で修飾されている。すなわち、試料６０に含まれた複数の成分と第１層３１との相互作用は、複数の成分と第２層３２との相互作用と異なる。そのため、第１層３１及び第２層３２のそれぞれにおいて、複数の成分を展開したとき、第１層３１及び第２層３２のそれぞれにおいて互いに異なる結果が得られる。例えば、第１層３１において互いに分離されなかった複数の成分は、第２層３２において互いに分離される。第２層３２において互いに分離されなかった複数の成分は、第１層３１において互いに分離される。複数の成分を第１段階で展開した結果に基づいて、複数の成分のそれぞれを同定できる。そのため、複数の成分を第２段階で展開する必要がない。これにより、より簡便に、かつ短時間で試料６０を分析することができる。
【００９２】
（第２実施形態）
図４Ａ及び図４Ｂに示すように、本実施形態にかかるＴＬＣプレート２００は、第１層３１、第２層３２及び第３層３３を有する分離層２１を備えている。第３層３３を除き、ＴＬＣプレート２００の構造は、第１実施形態のＴＬＣプレート１００の構造と同じである。したがって、第１実施形態のＴＬＣプレート１００と本実施形態のＴＬＣプレート２００とで共通する要素には同じ参照符号を付し、それらの説明を省略することがある。すなわち、以下の各実施形態に関する説明は、技術的に矛盾しない限り、相互に適用されうる。さらに、技術的に矛盾しない限り、各実施形態は、相互に組み合わされてもよい。
【００９３】
第３層３３は、帯状の層である。第３層３３は、平面視で矩形かつ帯の形状を有する。第３層３３は、展開方向Ｘに延びている。第３層３３は、展開方向Ｘにおける基板１０の１対の端面の一方から他方まで延びている。ただし、第３層３３は、基板１０の他方の端面まで延びていなくてもよい。
【００９４】
本実施形態において、第１層３１、第２層３２及び第３層３３のそれぞれが基板１０の上に配置されている。言い換えれば、第１層３１、第２層３２及び第３層３３のそれぞれが基板１０に接している。配列方向Ｙにおいて、第１層３１、第２層３２及び第３層３３がこの順番で並んでいる。第３層３３は、第２層３２に接している。第３層３３の側面と第２層３２の側面とが接している。分離層２１を平面視したとき、第３層３３の一辺が第２層３２の一辺に接している。第３層３３の一辺の長さは、第２層３２の一辺の長さに等しい。第２層３２と第３層３３とが接することにより境界面４１を構成している。境界面４１は、展開方向Ｘに延びている。ただし、第３層３３は、第２層３２に接していなくてもよい。
【００９５】
第３層３３は、多孔質構造を有している。第３層３３の多孔質構造は、毛細管現象によって展開方向Ｘにおける第３層３３の一端から他端へと展開溶媒を導くことができる。第３層３３の多孔質構造の材料は、第１層３１の多孔質構造の材料として例示したものと同じであってもよい。第３層３３の多孔質構造の平均孔径は、０．０１μｍ以上、１００μｍ以下の範囲にあってもよい。第３層３３の多孔質構造が無機粒子又は高分子材料の粒子の集合体から構成されているとき、無機粒子又は高分子材料の粒子の平均粒径は、１μｍ以上、１００μｍ以下の範囲にあってもよい。
【００９６】
第３層３３は、第３の金属酸化物を含む。第３の金属酸化物は、第１の金属酸化物として例示したものと同じであってもよい。第３の金属酸化物は、第３層３３の多孔質構造の材料と異なる。第３の金属酸化物の組成は、第３層３３の多孔質構造の組成と異なる。第３の金属酸化物は、第３層３３の多孔質構造に含まれていてもよい。第１の金属酸化物の等電点、第２の金属酸化物の等電点及び第３の金属酸化物の等電点のそれぞれは互いに異なる。第３の金属酸化物の等電点と第１の金属酸化物の等電点との差、及び、第３の金属酸化物の等電点と第２の金属酸化物の等電点との差は、それぞれ、例えば、１〜８である。
【００９７】
第３の金属酸化物は、第３層３３の多孔質構造の一部に接していてもよい。第３の金属酸化物は、第３層３３の多孔質構造の上に配置されていてもよい。第３の金属酸化物は、第３層３３の多孔質構造と基板１０との間に配置されていてもよい。第３層３３の多孔質構造が無機粒子又は高分子材料の粒子の集合体から構成されているとき、第３の金属酸化物は、第３層３３の多孔質構造を構成している複数の粒子の間に位置していてもよい。第３層３３の多孔質構造の上に第３の金属酸化膜が配置されていてもよい。第３の金属酸化膜は、第３の金属酸化物から形成される。第３の金属酸化膜は、第３層３３の多孔質構造の表面を部分的に被覆しているだけでもよい。第３の金属酸化膜は、第３層３３の多孔質構造と基板１０との間に配置されていてもよい。第３の金属酸化膜は、基板１０の表面を部分的に被覆しているだけでもよい。第３の金属酸化物が第３層３３の多孔質構造に接しているとき、試料６０に含まれた複数の成分と第３層３３との相互作用が促進される。そのため、第３層３３において、複数の成分を互いに分離することが容易になることがある。
【００９８】
第３層３３の多孔質構造は、第３の金属酸化膜で被覆された粒子の集合体を含んでいてもよい。第３層３３は、第３の金属酸化膜で被覆された粒子の集合体で構成されていてもよい。粒子は、例えば、無機粒子及び高分子材料の粒子からなる群より選ばれる少なくとも１つを含む。第３の金属酸化膜は、粒子の表面全体を被覆していてもよく、粒子の表面の一部を被覆していてもよい。多孔質構造が第３の金属酸化膜で被覆された粒子の集合体を含むとき、試料６０に含まれた複数の成分と第３層３３との相互作用が促進される。そのため、第３層３３において、複数の成分を互いに分離することが容易になることがある。
【００９９】
第３の金属酸化膜の厚さは、特に限定されない。第３の金属酸化膜の厚さは、第３の金属酸化膜の材料などに応じて定められる。第３の金属酸化膜が厚ければ厚いほど、第３層３３において試料を展開したときに、複数の成分が互いに分離しやすくなる傾向がある。第３の金属酸化膜が厚ければ厚いほど、第３層３３における展開溶媒の移動速度が低下する。第３の金属酸化膜の厚さは、例えば、１０ｎｍ以上、１０００ｎｍ以下である。
【０１００】
第３層３３は、上述した添加剤をさらに含んでいてもよい。
【０１０１】
展開方向Ｘについての第３層３３の長さは、典型的には、ＴＬＣプレート１００の第１層３１の長さＬ１に等しい。配列方向Ｙについての第３層３３の長さは、典型的には、ＴＬＣプレート１００の第１層３１の長さＬ２に等しい。
【０１０２】
第３層３３を基板１０の上に形成する方法としては、例えば、第１実施形態において、第１層３１及び第２層３２のそれぞれを基板１０の上に形成する方法として例示した方法を用いることができる。
【０１０３】
ＴＬＣプレート２００において、第１の金属酸化物の等電点、第２の金属酸化物の等電点及び第３の金属酸化物の等電点のそれぞれは互いに異なる。そのため、第１層３１、第２層３２及び第３層３３のそれぞれにおいて、複数の成分を展開したとき、第１層３１、第２層３２及び第３層３３のそれぞれにおいて互いに異なる結果が得られる。例えば、第１層３１及び第２層３２のそれぞれにおいて互いに分離されなかった複数の成分は、第３層３３において互いに分離される。複数の成分を第１段階で展開した結果に基づいて、複数の成分のそれぞれを同定できる。そのため、複数の成分を第２段階で展開する必要がない。これにより、より簡便に、かつ短時間で試料６０を分析することができる。
【０１０４】
試料６０に含まれた複数の成分によっては、第３層３３は、第３の金属酸化物を含んでいなくてもよいことがある。このとき、ＴＬＣプレート２００は、第１層３１、第２層３２及び第３層３３のそれぞれの組成が互いに異なること、並びに、第１層３１、第２層３２及び第３層３３のそれぞれの構造が互いに異なること、から選ばれる少なくとも１つの要件を満足している必要がある。上記の要件を満足しているとき、第１層３１、第２層３２及び第３層３３のそれぞれは、試料６０に含まれた複数の成分に対して、互いに異なる相互作用を及ぼす。そのため、第１層３１、第２層３２及び第３層３３のそれぞれにおいて複数の成分を展開したとき、第１層３１、第２層３２及び第３層３３のそれぞれにおいて互いに異なる結果が得られる。「第１層３１、第２層３２及び第３層３３のそれぞれの構造が互いに異なる」とは、例えば、第１層３１、第２層３２及び第３層３３のそれぞれの多孔質構造の平均孔径、多孔質構造の空隙率、及び、多孔質構造の材料の平均粒径から選ばれる少なくとも１つが、互いに異なることを意味する。
【０１０５】
上記で説明した第２実施形態のＴＬＣプレート２００の構造として、第１実施形態と同様に第１層３１が金属酸化膜を有していない構成としてもよい。このような構成により、第１実施形態において記載した効果と同様の効果が得られる。
【０１０６】
（第３実施形態）
図５Ａ及び図５Ｂに示すように、本実施形態にかかるＴＬＣプレート３００は、第２実施形態のＴＬＣプレート２００の構成に加え、第４層３４〜第ｎ層３５をさらに備えている。第４層３４〜第ｎ層３５のそれぞれは、試料６０に含まれた複数の成分に対して、第１層３１、第２層３２及び第３層３３のそれぞれとは異なる相互作用を及ぼす。そのため、第１層３１〜第ｎ層３５のそれぞれにおいて複数の成分を展開したとき、第１層３１〜第ｎ層３５のそれぞれにおいて互いに異なる結果が得られる。例えば、第１層３１、第２層３２及び第３層３３のそれぞれにおいて互いに分離されなかった複数の成分は、第４層３４〜第ｎ層３５のいずれかにおいて互いに分離される。
【０１０７】
第４層３４〜第ｎ層３５のそれぞれは、帯状の層である。第４層３４〜第ｎ層３５のそれぞれは、平面視で矩形かつ帯の形状を有する。ｎは、４以上の整数である。ｎは、例えば、５〜１０の整数である。第４層３４〜第ｎ層３５のそれぞれは、展開方向Ｘに延びている。第４層３４〜第ｎ層３５のそれぞれは、展開方向Ｘにおける基板１０の１対の端面の一方から他方まで延びている。ただし、第４層３４〜第ｎ層３５のそれぞれは、基板１０の他方の端面まで延びていなくてもよい。
【０１０８】
本実施形態において、第１層３１〜第ｎ層３５のそれぞれが基板１０の上に配置されている。言い換えれば、第１層３１〜第ｎ層３５のそれぞれが基板１０に接している。配列方向Ｙにおいて、第１層３１〜第ｎ層３５がこの順番で並んでいる。第４層３４〜第ｎ層３５は、それぞれ、第３層３３〜第（ｎ−１）層（図示省略）に接している。分離層２２を平面視したとき、第４層３４〜第ｎ層３５のそれぞれの一辺が、第３層３３〜第（ｎ−１）層のそれぞれの一辺に接している。第４層３４〜第ｎ層３５のそれぞれの一辺の長さは、第３層３３〜第（ｎ−１）層のそれぞれの一辺の長さに等しい。ただし、第４層３４〜第ｎ層３５は、それぞれ、第３層３３〜第（ｎ−１）層に接していなくてもよい。
【０１０９】
第４層３４〜第ｎ層３５のそれぞれは、多孔質構造を有している。第４層３４〜第ｎ層３５のそれぞれの多孔質構造は、毛細管現象によって展開方向Ｘにおける第４層３４〜第ｎ層３５のそれぞれの一端から他端へと展開溶媒を導くことができる。第４層３４〜第ｎ層３５のそれぞれの多孔質構造の材料は、第１層３１の多孔質構造の材料として例示したものと同じであってもよい。第４層３４〜第ｎ層３５のそれぞれの多孔質構造の平均孔径は、０．０１μｍ以上、１００μｍ以下の範囲にあってもよい。第４層３４〜第ｎ層３５のそれぞれの多孔質構造が無機粒子又は高分子材料の粒子の集合体から構成されているとき、無機粒子又は高分子材料の粒子の平均粒径は、１μｍ以上、１００μｍ以下の範囲にあってもよい。
【０１１０】
第４層３４〜第ｎ層３５は、それぞれ、第４の金属酸化物〜第ｎの金属酸化物を含む。第４の金属酸化物〜第ｎの金属酸化物のそれぞれは、第１の金属酸化物として例示したものと同じであってもよい。第４の金属酸化物〜第ｎの金属酸化物は、それぞれ、第４層３４〜第ｎ層３５の多孔質構造の材料と異なる。第４の金属酸化物〜第ｎの金属酸化物の組成は、それぞれ、第４層３４〜第ｎ層３５の多孔質構造の組成と異なる。第４の金属酸化物〜第ｎの金属酸化物は、それぞれ、第４層３４〜第ｎ層３５の多孔質構造に含まれていてもよい。第１の金属酸化物〜第ｎの金属酸化物のそれぞれの等電点は、互いに異なる。
【０１１１】
第４の金属酸化物〜第ｎの金属酸化物は、それぞれ、第４層３４〜第ｎ層３５の多孔質構造の一部に接していてもよい。第４の金属酸化物〜第ｎの金属酸化物は、それぞれ、第４層３４〜第ｎ層３５の多孔質構造の上に配置されていてもよい。第４の金属酸化物〜第ｎの金属酸化物は、それぞれ、第４層３４〜第ｎ層３５の多孔質構造と基板１０との間に配置されていてもよい。第４層３４〜第ｎ層３５の多孔質構造が無機粒子又は高分子材料の粒子の集合体から構成されているとき、第４の金属酸化物〜第ｎの金属酸化物は、それぞれ、第４層３４〜第ｎ層３５の多孔質構造を構成している複数の粒子の間に位置していてもよい。第４の金属酸化膜〜第ｎの金属酸化膜は、それぞれ、第４層３４〜第ｎ層３５の多孔質構造の上に配置されていてもよい。第４の金属酸化膜〜第ｎの金属酸化膜は、それぞれ、第４の金属酸化物〜第ｎの金属酸化物から形成される。第４の金属酸化膜〜第ｎの金属酸化膜は、それぞれ、第４層３４〜第ｎ層３５の多孔質構造の表面を部分的に被覆しているだけでもよい。第４の金属酸化膜〜第ｎの金属酸化膜は、それぞれ、第４層３４〜第ｎ層３５の多孔質構造と基板１０との間に配置されていてもよい。第４の金属酸化膜〜第ｎの金属酸化膜のそれぞれは、基板１０の表面を部分的に被覆しているだけでもよい。第４の金属酸化物〜第ｎの金属酸化物が、それぞれ、第４層３４〜第ｎ層３５の多孔質構造に接しているとき、試料６０に含まれた複数の成分と第４層３４〜第ｎ層３５のそれぞれとの相互作用が促進される。そのため、第４層３４〜第ｎ層３５のそれぞれにおいて、複数の成分を互いに分離することが容易になることがある。
【０１１２】
第４層３４〜第ｎ層３５の多孔質構造は、それぞれ、第４の金属酸化膜〜第ｎの金属酸化膜で被覆された粒子の集合体を含んでいてもよい。第４層３４〜第ｎ層３５は、それぞれ、第４の金属酸化膜〜第ｎの金属酸化膜で被覆された粒子の集合体で構成されていてもよい。粒子は、例えば、無機粒子及び高分子材料の粒子からなる群より選ばれる少なくとも１つを含む。第４の金属酸化膜〜第ｎの金属酸化膜のそれぞれは、粒子の表面全体を被覆していてもよく、粒子の表面の一部を被覆していてもよい。第４層３４〜第ｎ層３５の多孔質構造が、それぞれ、第４の金属酸化膜〜第ｎの金属酸化膜で被覆された粒子の集合体を含むとき、試料６０に含まれた複数の成分と第４層３４〜第ｎ層３５のそれぞれとの相互作用が促進される。そのため、第４層３４〜第ｎ層３５のそれぞれにおいて、複数の成分を互いに分離することが容易になることがある。
【０１１３】
第４の金属酸化膜〜第ｎの金属酸化膜のそれぞれの厚さは、特に限定されない。第４の金属酸化膜〜第ｎの金属酸化膜の厚さは、それぞれ、第４の金属酸化膜〜第ｎの金属酸化膜の材料などに応じて定められる。第４の金属酸化膜〜第ｎの金属酸化膜のそれぞれが厚ければ厚いほど、展開方向Ｘに試料を展開したときに、複数の成分が互いに分離しやすくなる傾向がある。第４の金属酸化膜〜第ｎの金属酸化膜のそれぞれが厚ければ厚いほど、第４層３４〜第ｎ層３５のそれぞれにおける展開溶媒の移動速度が低下する。第４の金属酸化膜〜第ｎの金属酸化膜のそれぞれの厚さは、例えば、１０ｎｍ以上、１０００ｎｍ以下である。
【０１１４】
第４層３４〜第ｎ層３５のそれぞれは、上述した添加剤をさらに含んでいてもよい。
【０１１５】
展開方向Ｘについての第４層３４〜第ｎ層３５のそれぞれの長さは、典型的には、ＴＬＣプレート１００の第１層３１の長さＬ１に等しい。配列方向Ｙについての第４層３４〜第ｎ層３５のそれぞれの長さは、典型的には、ＴＬＣプレート１００の第１層３１の長さＬ２に等しい。
【０１１６】
第４層３４〜第ｎ層３５のそれぞれを基板１０の上に形成する方法としては、例えば、第１実施形態において、第１層３１及び第２層３２のそれぞれを基板１０の上に形成する方法として例示した方法を用いることができる。
【０１１７】
ＴＬＣプレート３００において、第１の金属酸化物〜第ｎの金属酸化物のそれぞれの等電点は互いに異なる。そのため、第１層３１〜第ｎ層３５のそれぞれにおいて複数の成分を展開したとき、第１層３１〜第ｎ層３５のそれぞれにおいて互いに異なる結果が得られる。例えば、第１層３１、第２層３２及び第３層３３のそれぞれにおいて互いに分離されなかった複数の成分は、第４層３４〜第ｎ層３５のいずれかにおいて互いに分離される。複数の成分を第１段階で展開した結果に基づいて、複数の成分のそれぞれを同定できる。そのため、複数の成分を第２段階で展開する必要がない。これにより、より簡便に、かつ短時間で試料６０を分析することができる。
【０１１８】
試料６０に含まれた複数の成分によっては、第４層３４〜第ｎ層３５は、それぞれ、第４の金属酸化物〜第ｎの金属酸化物を含んでいなくてもよいことがある。このとき、ＴＬＣプレート３００は、第１層３１〜第ｎ層３５のそれぞれの組成が互いに異なること、及び、第１層３１〜第ｎ層３５のそれぞれの構造が互いに異なること、から選ばれる少なくとも１つの要件を満足している必要がある。上記の要件を満足しているとき、第１層３１〜第ｎ層３５のそれぞれは、試料６０に含まれた複数の成分に対して、互いに異なる相互作用を及ぼす。そのため、第１層３１〜第ｎ層３５のそれぞれにおいて複数の成分を展開したとき、第１層３１〜第ｎ層３５のそれぞれにおいて互いに異なる結果が得られる。「第１層３１〜第ｎ層３５のそれぞれの構造が互いに異なる」とは、例えば、第１層３１〜第ｎ層３５のそれぞれの多孔質構造の平均孔径、多孔質構造の空隙率、及び、多孔質構造の材料の平均粒径から選ばれる少なくとも１つが互いに異なることを意味する。
【０１１９】
上記で説明した第３実施形態のＴＬＣプレート３００の構造として、第１実施形態と同様に第１層３１が金属酸化膜を有していない構成としてもよい。このような構成により、第１実施形態において記載した効果と同様の効果が得られる。
【０１２０】
（第４実施形態）
図６Ａ及び図６Ｂに示すように、本実施形態にかかるＴＬＣプレート４００は、分離層２０の上に配置された機能層５０を備えている。機能層５０を除き、ＴＬＣプレート４００の構造は、第１実施形態のＴＬＣプレート１００の構造と同じである。機能層５０に試料６０を置いたとき、試料６０は、機能層５０に浸み込む。試料６０は、機能層５０全体に広がる。機能層５０に浸み込んだ試料６０は、分離層２０に接触する。そのため、試料６０を複数回に分けて、分離層２０に置く必要がない。これにより、効率的に、試料６０を分離層２０に置くことができる。
【０１２１】
機能層５０は、帯状の層である。機能層５０は、平面視で矩形かつ帯の形状を有する。機能層５０は、第１層３１及び第２層３２のそれぞれに接している。機能層５０は、配列方向Ｙに延びている。機能層５０は、配列方向Ｙにおける基板１０の１対の端面の一方から他方まで延びている。ただし、機能層５０は、第１層３１及び第２層３２のそれぞれに接している限り、基板１０の端面の一方から延びていなくてもよい。機能層５０は、基板１０の端面の他方まで延びていなくてもよい。
【０１２２】
機能層５０は、第１層３１及び第２層３２のそれぞれの上に配置されている。機能層５０の下面と第１層３１の上面とが境界面４２を構成している。機能層５０の下面と第２層３２の上面とが境界面４３を構成している。境界面４２及び４３のそれぞれは、配列方向Ｙに延びている。
【０１２３】
機能層５０は、多孔質構造を有している。機能層５０の多孔質構造の材料は、第１層３１の多孔質構造の材料として例示したものと同じであってもよい。機能層５０の多孔質構造の平均孔径は、０．０１μｍ以上、１００μｍ以下の範囲にあってもよい。機能層５０の多孔質構造が無機粒子又は高分子材料の粒子の集合体から構成されているとき、無機粒子又は高分子材料の粒子の平均粒径は、１μｍ以上、１００μｍ以下の範囲にあってもよい。機能層５０は、上述した添加剤をさらに含んでいてもよい。
【０１２４】
展開方向Ｘについての第１層３１の端部３１ａから機能層５０までの距離は、展開溶媒７０の液面の高さなどに応じて定められる。展開方向Ｘについての機能層５０の長さは、機能層５０に置かれる試料６０の量などに応じて定められる。機能層５０の厚さは、機能層５０の多孔質構造などに応じて定められる。機能層５０の厚さは、典型的には、第１層３１の厚さＬ４に等しい。
【０１２５】
機能層５０を分離層２０の上に形成する方法としては、例えば、第１実施形態において、第１層３１及び第２層３２のそれぞれを基板１０の上に形成する方法として例示した方法を用いることができる。
【０１２６】
機能層５０は、多孔質構造を有する。そのため、機能層５０に試料６０を置いたとき、試料６０は、機能層５０に浸み込む。試料６０は、機能層５０全体に広がる。機能層５０に浸み込んだ試料６０は、分離層２０に接触する。具体的には、機能層５０に浸み込んだ試料６０は、境界面４２を通じて、第１層３１に接触する。これにより、試料６０が第１層３１に浸み込む。機能層５０に浸み込んだ試料６０は、境界面４３を通じて、第２層３２に接触する。これにより、試料６０が第２層３２に浸み込む。試料６０が機能層５０全体に広がるため、試料６０を複数回に分けて、分離層２０に置く必要がない。これにより、効率的に、分離層２０に試料６０を置くことができる。機能層５０に置くべき試料６０の容積は、例えば、２μＬ以上、２０μＬ以下である。
【０１２７】
上記で説明した第４実施形態のＴＬＣプレート４００の構造として、第１実施形態と同様に第１層３１が金属酸化膜を有していない構成としてもよい。このような構成により、第１実施形態において記載した効果と同様の効果が得られる。
【産業上の利用可能性】
【０１２８】
本明細書に開示された技術は、タンパク質の分析などに有用である。
【符号の説明】
【０１２９】
１０  基板
２０，２１，２２  分離層
３１  第１層
３２  第２層
５０  機能層
６０  試料
１００，２００，３００，４００  ＴＬＣプレート（薄層クロマトグラフィープレート）
Ｘ  展開方向（第１方向）
Ｙ  配列方向（第２方向）
【図１Ａ】
2018123476.tif 000003
【図１Ｂ】
2018123476.tif 000004
【図２Ａ】
2018123476.tif 000005
【図２Ｂ】
2018123476.tif 000006
【図２Ｃ】
2018123476.tif 000007
【図３Ａ】
2018123476.tif 000008
【図３Ｂ】
2018123476.tif 000009
【図４Ａ】
2018123476.tif 000010
【図４Ｂ】
2018123476.tif 000011
【図５Ａ】
2018123476.tif 000012
【図５Ｂ】
2018123476.tif 000013
【図６Ａ】
2018123476.tif 000014
【図６Ｂ】
2018123476.tif 000015
【図７】
2018123476.tif 000016
【国際調査報告】
2018123476.tif 000017
2018123476.tif 000018
2018123476.tif 000019
2018123476.tif 000020